(57)【要約】【課題】強力が高く、人、動物やものを低温から１００℃程度までの高度な耐切創防止性、耐溶剤性、耐久性を有する編物を提供する。  本発明の編物は、耐切創手袋、靴下、衣料、テント、ベルト、ケーブル、ホースなどに使用することができる。【解決手段】  主たる繰り返し単位が１−オキソトリメチレン単位から構成されたポリケトン繊維を用い、かつ、（１）２．５４ｃｍ当たりのウエール数が１０〜１００、（２）２．５４ｃｍ当たりのコース数が１０〜２００、を満たすことを特徴とする編物。【選択図】なし【特許請求の範囲】
【請求項１】
主たる繰り返し単位が１−オキソトリメチレン単位から構成されたポリケトン繊維を用い、以下の（１）、（２）を満たすことを特徴とする編物。
（１）２．５４ｃｍ当たりのウエール数が１０〜１００
（２）２．５４ｃｍ当たりのコース数が１０〜２００
【請求項２】
編物を構成するポリケトン繊維の強度が５〜３０ｃＮ／ｄｔｅｘ、弾性率が１００〜１０００ｃＮ／ｄｔｅｘであることを特徴とする請求項１記載の編物。
【請求項３】
請求項１又は２に記載の編物の表面、内部の一部あるいは全部に樹脂を付着または含浸させたことを特徴とする編物。
【請求項４】
請求項１〜３のいずれかに記載の織物を用いたことを特徴とする保護衣料。
【発明の詳細な説明】
【技術分野】
【０００１】
本発明は、編物に関する。更に詳しくは、低温から１００℃程度までの耐切創防止性、耐溶剤性、耐久性、耐毛羽性に優れた編物に関する。
【背景技術】
【０００２】
近年、高分子化学及び紡糸技術の発展により、アラミド繊維や高分子量ポリエチレン繊維等の高強度高弾性率繊維が工業的に製造されるようになり、保護手袋、保護衣料、保護資材など、人、動物やものを傷、熱、化学薬品等から守る素材として用いられるようになった。しかし、これまでに上市されている高強度高弾性率繊維の利用は、確かに軽量化という点では大きな改善が見られるが、種々の性能の点においては未だ必ずしも十分満足されるとは言えない。
例えば、高強度高弾性率素材の代表格であるアラミド繊維においては吸水性が高く、寸法安定性に問題がある。これは、水にぬれた時の繊維の強度低下を引き起こし耐切創性の低下につながる。また、強アルカリ、強酸に対しては、強度低下が起こりやすく、長時間使用していると、毛羽が発生して強度が低下するという耐久性の問題がある。
また、アラミド繊維以外の高強度高弾性率繊維としての高分子量ポリエチレンにおいては、融点が約１５０℃と低いために温度が高くなると物性低下を起こす。例えば、製鉄現場などで防護服として使用した場合、周囲の高温な雰囲気のために物性低下を起こし耐切創性性が低下する。
特許文献１には高強度高弾性率素材として主たる繰り返し単位が１−オキソトリメチレン単位から構成されたポリケトン繊維が開示されているが、特定の構成を有する編地については一切開示されておらず、低温から１００℃程度までの耐切創防止性、耐溶剤性、耐久性、耐毛羽性に優れた編物が求められていた。
【０００３】
【特許文献１】特開２００３−０１３３２６号公報
【発明の開示】
【発明が解決しようとする課題】
【０００４】
本発明は、人、動物やものを低温から１００℃程度までの範囲の高度な耐切創防止性、耐溶剤性、耐久性を有する繊維資材を提供することである。
【課題を解決するための手段】
【０００５】
本発明者は、上記問題を解決するために鋭意検討した結果、１−オキソトリメチレン単位から構成されたポリケトン繊維を用いた編物を用いると、耐切創防止性、耐溶剤性、耐久性、耐毛羽性に優れた繊維素材になることを見いだし、更に鋭意検討した結果、本発明に到達した。
すなわち、本発明は、主たる繰り返し単位が１−オキソトリメチレン単位から構成されたポリケトン繊維を用い、かつ以下の（１）、（２）を満たすことを特徴とする編物である。
（１）２．５４ｃｍ当たりのウエール数が１０〜１００
（２）２．５４ｃｍ当たりのコース数が１０〜２００
【発明の効果】
【０００６】
本発明の編物は、強力が高く、人、動物やものを低温から１００℃程度までの範囲の高度な耐切創防止性、耐溶剤性、耐久性を有する。
本発明の編物は、耐切創手袋、靴下、衣料、テント、ベルト、ケーブル、ホースなどに使用することができる。
【発明を実施するための最良の形態】
【０００７】
本発明の編物は、主たる繰り返し単位が１−オキソトリメチレンであるポリケトン繊維から構成される。全繰り返し単位の５モル％未満で１−オキソトリメチレン以外の繰り返し単位、例えば、下記の式（１）に示した繰り返し単位等を含有していてもよい。ちなみに、１−オキソトリメチレン単位とは、式（１）においてＲが−ＣＨ2ＣＨ2−である単位である。ただし、１−オキソトリメチレン以外の繰り返し単位が増えると耐屈曲磨耗性、耐疲労性、機械特性、耐熱性が低下するので、好ましくは１−オキソトリメチレン繰り返し単位は９７〜１００モル％、好ましくは９９〜１００モル％である。
【化１】
2007113122.tif 000002
式（１）中、Ｒはエチレン以外の炭素数１〜３０の有機基であり、例えば、プロピレン、ブチレン、１−フェニルエチレン等が例示される。これらの水素原子の一部または全部が、ハロゲン基、エステル基、アミド基、水酸基、エーテル基で置換されていてもよい。もちろん、Ｒは２種以上であってもよく、例えば、プロピレンと１−フェニルエチレンが混在していてもよい。高度な耐屈曲磨耗性、耐疲労性、機械特性が達成可能で、耐熱性が優れるという観点で全繰り返し単位の９８モル％以上が１−オキソトリメチレン単位であるポリケトンであることが好ましく、最も好ましくは該単位が１００モル％であるポリケトンである。
また、これらのポリケトンには必要に応じて、酸化防止剤、ラジカル抑制剤、他のポリマー、艶消し剤、紫外線吸収剤、難燃剤、金属石鹸等の添加剤を含んでいてもよい。
【０００８】
本発明のポリケトン繊維は、マルチフィラメント、仮撚糸、甘撚から強撚に至る撚糸、空気噴射加工糸、紡績糸など特に制限はない。また、本発明の目的を阻害しない範囲で、ポリケトン繊維以外の繊維を混合してもよい。
本発明においてポリケトン繊維には、耐折れ曲げ性、耐圧迫磨耗性以外に更には機械的性質と熱・湿度に対する安定性を有することがより好ましい。このような機械的性質としては強度・弾性率が挙げられ、強度としては、好ましくは５〜３０ｃＮ／ｄｔｅｘ、より好ましくは１０〜３０ｃＮ／ｄｔｅｘ、特に好ましくは１５〜３０ｃＮ／ｄｔｅｘであることが望ましい。また、弾性率は好ましくは１００〜１０００ｃＮ／ｄｔｅｘ、より好ましくは２００〜１０００ｃＮ／ｄｔｅｘ、特に好ましくは３００〜１０００ｃＮ／ｄｔｅｘであることが望ましい。
【０００９】
本発明において、ポリケトン繊維の密度は、高度な耐切創性、耐久性を達成するために、１．３００〜１．３５０ｇ／ｃｍ3 であることが好ましい。１．３００ｇ／ｃｍ3 未満では繊維中に空隙が存在したり、スキンコア構造が進行しており緻密性に欠けるので、耐切創性、耐久性が低下する場合がある。好ましくは、１．３１０〜１．３５０ｇ／ｃｍ3 である。本発明において、ポリケトン繊維の単糸繊度には特に制約はないが、太すぎると可撓性が低下して取り扱い性が困難になり、一方細すぎると工程上の単糸切れが起こりやすくなるため、０．０１〜１００ｄｔｅｘ、より好ましくは０．１〜３ｄｔｅｘの範囲である。また、ポリケトン繊維の総繊度は編物の使用環境によって異なるが、一般的な用途では１０〜１０００００ｄｔｅｘの範囲であり、好ましくは、織物の工程安定性から５０〜５００ｄｔｅｘである。
【００１０】
本発明に使用するポリケトン繊維の製造法については特に制約はないが、０〜１５０℃の温度範囲に相分離温度を有するポリケトン溶液を紡口口金から押し出し、続いて得られた繊維状物から溶媒を除去した後、１００〜３００℃の範囲で延伸して高性能の繊維を製造することができる。０〜１５０℃の範囲で相分離温度を有し、かつ相分離温度より高い温度にあるポリケトン溶液を紡口から押出し、相分離温度以下にした凝固浴で凝固すると、吐出したポリケトン溶液は直ちに繊維内部までゲル化し緻密でかつ均質な構造を取る。このゲル状繊維から溶剤を除去し、延伸すると、緻密でかつ均質な延伸糸となり、単糸膠着率も低くなって、耐屈曲磨耗性、耐疲労性、機械特性に非常に優れた、本発明の目的を達成するポリケトン繊維となる。
【００１１】
ポリケトンの溶媒は、無機溶剤であっても、有機溶剤であっても特に制限はないが、亜鉛塩、カルシウム塩、リチウム塩、チオシアン酸塩、鉄塩の中から選ばれた少なくとも１種の溶液であることが、強度、耐疲労性、加工性の点で好ましい。具体的に亜鉛塩としては、塩化亜鉛、臭化亜鉛、ヨウ化亜鉛等があり、カルシウム塩としては、臭化カルシウム、ヨウ化カルシウム等があり、チオシアン酸塩としては、チオシアン酸カルシウム、チオシアン酸バリウム等があり、リチウム塩としては、臭化リチウム、ヨウ化リチウム等があり、鉄塩としては、臭化鉄、ヨウ化鉄等がある。これらの塩の内、ポリケトンの溶解性、溶媒のコスト、溶液の安定性の点で塩化亜鉛、臭化亜鉛、ヨウ化亜鉛等のハロゲン化亜鉛、臭化カルシウム、臭化リチウム、臭化鉄から選ばれた少なくとも１種を使用することが好ましい。
【００１２】
また、相分離温度を高くしたり、低くしたりするための制御、溶解性の向上、溶液粘度の低下、ポリケトン溶液の安定性のために、特定の塩を用いることは特に好ましい方法である。ここで、特定の塩は、ハロゲン化塩、硫酸塩、リン酸塩、硝酸塩等の無機塩、酢酸塩、ぎ酸塩、スルホン酸塩等の有機金属塩が挙げられる。もちろん、先に述べた亜鉛塩、カルシウム塩、リチウム塩、チオシアン酸塩、鉄塩を２種類以上混合して用いてもよい。具体例としては、塩化カルシウム、塩化リチウム、チオシアン酸カルシウム、塩化バリウム、塩化マグネシウム、臭化ナトリウム、臭化バリウム、臭化マグネシウム、ヨウ化ナトリウム、ヨウ化バリウム等の金属塩が挙げられ、塩化トリアルキルホスホニウム、臭化トリアルキルホスホニウム等の有機塩を用いてもよい。
塩を溶解する溶媒としては、水、メタノール、エタノール、ベンジルアルコール等のアルコール、アセトン、メチルエチルケトン、酢酸エチル、酢酸メチル、ジメチルスルホキシド、Ｎ−メチルピロリドン、Ｎ，Ｎ−ジメチルアセトアミド、Ｎ，Ｎ−ジメチルホルムアミドを用いることができる。これらの溶媒は必要に応じて２種以上を混合して使用してもよい。
【００１３】
ポリケトン溶液を構成する塩を含有するポリケトン溶媒中の亜鉛塩、カルシウム塩、チオシアン酸塩、リチウム塩、鉄塩の中から選ばれた少なくとも１種の塩濃度は、３０〜７７重量％であることが好ましい。３０重量％より低い塩濃度では、紡糸工程において、浴中から引き上げたときの繊維状物がもろく切断しやすくなる傾向がある。また、７７重量％より高い塩濃度では凝固浴中でゲル化する速度が遅くなり、凝固浴中から引き上げるときに切断しやすくなる傾向がある。更に好ましくは４０〜７７重量％であり、５０〜７０重量％が最も好ましい。尚、ここでいう塩濃度は、以下の式で定義される値である。
塩濃度（重量％）＝塩の重量／（塩の重量＋塩を溶解する溶媒の重量）×１００
ここで、塩を溶解する溶媒は、上記で説明した水、メタノール等の重量であり、ポリケトンの重量は含まれない。
また、亜鉛塩、カルシウム塩、チオシアン酸塩、リチウム塩、鉄塩の中から選ばれた少なくとも１種に塩を併用する場合、その量は溶剤の重量、すなわち溶媒と全塩量の和に対して０．１〜６０重量％、特に好ましくは１〜４０重量％、最も好ましくは１〜３０重量％である。
【００１４】
ポリケトン溶液中のポリマー濃度は１〜４０重量％であることが好ましい。ポリマー濃度が１重量％未満では濃度が低すぎて、紡糸工程において、ポリマー溶液をゲル化させて繊維状に形成することが困難になる欠点を有する他、繊維の製造コストが高くなりすぎる欠点を有する。また、４０重量％を越えるともはやポリマーが溶剤に溶解しなくなる。溶解性、紡糸のしやすさ、繊維の製造コストの観点から、好ましくは１〜３０重量％、更に好ましくは３〜２０重量％である。尚、ここでいうポリマー濃度は、以下の式で定義される値である。
ポリマー濃度（重量％）＝ポリマーの重量／（ポリマーの重量＋ポリケトン溶媒の重量）×１００
ポリケトン溶媒は、金属塩を有する場合、金属塩の総重量と金属塩を溶解する溶媒（水等）を指す。
０〜１５０℃の温範囲に相分離温度を持つようなポリケトン溶液は、これまで述べたポリケトンのモノマー組成、極限粘度、溶剤として使用する塩の種類、塩を溶かす溶媒、溶解するポリケトンの濃度等を調整することにより達成可能である。
【００１５】
例えば、塩濃度を決定する手順は以下のように行う。
ポリケトンを溶剤に所定量混合し、実質的に均一で透明なポリケトン溶液となるまで温度を上昇させ攪拌溶解する。その後、１時間に１０℃の速度で徐々に冷却し、相分離温度を測定する。このときの相分離温度が目標値より高いときは溶剤の塩濃度を増加させ、低いときは塩濃度を減少させる。このような操作を繰り返すことにより、目標の相分離温度を有するポリケトン溶液が決定される。
例えば、極限粘度が５．０ｄｌ／ｇのポリ（１−オキソトリメチレン）をポリマー濃度が５〜１５重量％の条件において、塩が塩化亜鉛と塩化カルシウムで、塩化亜鉛と塩化カルシウムの重量比が４５／５５〜５５／４５の水溶液に溶解させる時、相分離温度が０〜１５０℃の範囲であるポリケトン溶液を得るための塩濃度の範囲は５５〜６７重量％となり、塩が塩化亜鉛と塩化ナトリウムで、塩化亜鉛と塩化ナトリウムの重量比が７５／２５〜９５／５の時は、相分離温度が０〜１５０℃の範囲であるポリケトン溶液を得るための塩濃度の範囲は６５〜７０重量％となる。
【００１６】
以上述べてきたポリケトン溶液の種類、組成のうち、高強度、高弾性率の発現、良好な耐疲労性、寸法安定性を高度に達成できる観点で、最も好ましい組み合わせは以下の４種類である。
その第一は、塩化亜鉛と塩化カルシウムの複合塩からなる水溶液（金属塩の重量比が２９／７１〜４４／５６、金属塩水溶液の塩濃度は５９〜６４重量％）であり、更に好ましくは、その重量比が３２／６８〜３９／６１（塩化亜鉛／塩化カルシウム）で、塩濃度が６０〜６３重量％である。
その第二は、塩化亜鉛、塩化カルシウム、塩化リチウムの複合塩からなる水溶液である。好ましい組成としては、重量比２９／７１〜４４／５６、好ましくは３２／６８〜４１／５９で、塩化亜鉛と、塩化カルシウム及び塩化リチウムの混合物を含有し、この時の塩化カルシウムと塩化リチウムの重量比が４９／５１〜９１／９、好ましくは６４／３７〜８８／１８であって、塩化亜鉛、塩化カルシウムと塩化リチウムの合計の塩濃度が５８〜６４重量％、好ましくは６０〜６３重量％である。
【００１７】
その第三は、塩化亜鉛、塩化カルシウム、チオシアン酸カルシウムの複合塩からなる水溶液である。好ましい組成としては、重量比２９／７１〜４４／５６、好ましくは３２／６８〜４１／５９で、塩化亜鉛と、塩化カルシウム及びチオシアン酸カルシウムの混合物を含有し、この時の塩化カルシウムとチオシアン酸カルシウムの重量比が７６／２４〜９９．５／０．５、好ましくは８５／１５〜９８．５／１．５であって、塩化亜鉛、塩化カルシウムとチオシアン酸カルシウムの合計の塩濃度が５８〜６４重量％、好ましくは６０〜６３重量％である。
その第四は、塩化亜鉛とチオシアン酸カルシウムの複合塩からなる水溶液（金属塩の重量比が３２／６８〜４９／５１、金属塩水溶液の塩濃度は５７〜６５重量％）であり、更に好ましくは、その重量比が３５／６５〜４６／５４（塩化亜鉛／チオシアン酸カルシウム）で、塩濃度が６０〜６３重量％である。
【００１８】
該繊維状物から上記金属塩を除去する方法としては、例えば本発明に用いる溶剤よりもポリケトンに対して溶解性の低い溶剤（凝固溶剤ともいう）に押し出す。このような溶解性の低い溶剤としては、本発明に用いた溶剤より濃度の低い金属塩溶液が好ましく、特に水、酸性水溶液、アルカリ水溶液等を用いることが好ましい。該繊維状物を凝固溶剤に通す場合は、一定速度で引っ張りながら通すことが好ましい。この時の速度としては、特に制限はないが０．００１〜１０００ｍ／ｍｉｎである。こうして上記金属塩を除去された繊維は、一旦巻き取った後に乾燥してから、あるいは巻き取らずに乾燥させて、あるいは乾燥させながら、あるいは乾燥前に１．１倍以上、好ましくは３倍以上、更には６倍以上延伸を行って延伸糸を得ることができる。延伸は、延伸のしやすさから０〜３００℃、好ましくは１５０〜３００℃の温度で、１段もしくは多段延伸することができる。
本発明の編物を構成するポリケトン繊維としては、長繊維、撚糸、仮撚糸、あるいは、紡績糸など、特に制限はない。
【００１９】
本発明の編物は上述のポリケトン繊維を含んでいればその他の繊維を含んでいてもよい。ポリケトン繊維と混用可能な繊維としては、例えば、スチール、ガラス繊維、セラミックス繊維、炭素繊維、芳香族ポリエステル繊維、アラミド繊維、ポリベンザゾール繊維、ポリビニルアルコール繊維、ポリエステル繊維、ポリアミド繊維、ポリエチレン繊維、ポリアセタール繊維等が挙げられる。これらの繊維の混用方法としては、混繊あるいは交撚して使用しても、さらには交互に引きそろえて使用してもよい。
本発明の編物に含まれる繊維中のポリケトン繊維の割合は特に制限はないが、高ければ高いほど接着性、可撓性、取り扱い性に優れるため好ましくは５０〜１００重量％、より好ましくは８０〜１００重量％、特に好ましくは１００重量％である。
【００２０】
本発明の編物は、上記で説明した主たる繰り返し単位が１−オキソトリメチレン単位から構成されたポリケトン繊維を用い、かつ以下の（１）、（２）を満たすことを特徴とする編物である。
（１）２．５４ｃｍ当たりのウエール数が１０〜１００
（２）２．５４ｃｍ当たりのコース数が１０〜２００
耐切創性のある布帛としては、編物であることが必要である。布帛としては、織物もあるが、例えば、手袋として使用する場合、加工性が悪く、しかも繊維同士が擦れ合うので耐久性が十分ではない。そこで、編物であることが必要となる。
【００２１】
本発明の編物の２．５４ｃｍ当たりのウエール数が１０〜１００である。ウエール数／２．５４ｃｍが１０未満であると、耐切創性が悪くなる。１００を超えると編物が堅くなり過ぎて手袋などに加工すると、操作性が悪くなる。好ましくは、１２〜５０である。
本発明の編物の２．５４ｃｍ当たりのコース数が１０〜２００である。ウエール数／２．５４ｃｍが１０未満であると、耐切創性が悪くなる。２００を超えると編物が堅くなり過ぎて手袋などに加工すると、操作性が悪くなる。好ましくは、１２〜１００である。
本発明の編物の目付は、通常１０〜１０００ｇ／ｍ2である。目付が１０ｇ／ｍ2未満であると、耐切創性が悪くなる。１０００ｇ／ｍ2を超えると編物が堅くなり過ぎて手袋などに加工すると、操作性が悪くなる。好ましくは、２０〜５００ｇ／ｍ2である。
【００２２】
本発明の編物のカバーファクターＫとしては、耐切創性、耐久性の観点から５００〜４０００が好ましく、特に好ましくは、５００〜３７００である。５００より小さくなると、耐切創性が低下し、４０００より大きくなると耐久性の低下が起こる場合があるからである。尚、カバーファクター（Ｋ）は以下の式で表される。
Ｋ＝（Ｄ１＋Ｄ２）×Ｄｒ1/2
Ｄ１：２．５４ｃｍ当たりの編物のウェール
Ｄ２：２．５４ｃｍ当たりの編物のコース
Ｄｒ：編物に使用する繊維の繊度（単位：デシテックス）
本発明の編物の組織としては、一般的に使用されるものを用いてよく、経編、緯編のいずれでもよく、平編（天竺）、ゴム編、パール編、タック編、浮き編、片畦編、レース編、両畦編、添え糸編、もじり畦編、メリディアン、トリコット、ラッセル、二重トリコットなどがその例として挙げられる。
【００２３】
本発明の編物は、耐久性、耐候性、耐光性の向上などを目的として、表面、内部の一部あるいは全部に樹脂を付着または含浸させてもよい。
含浸させる樹脂としては、従来公知の熱可塑性樹脂、熱硬化性樹脂をそのまま、あるいは改良して使用してもよく、必要に応じては複数種類の樹脂を混合してもよい。使用可能な樹脂としては例えば熱可塑性樹脂では、シリコン樹脂、フッ素系樹脂、ゴム（天然ゴム、イソプレンゴム、クロロプレンゴム、スチレン−ブタジエンゴム、アクリロニトリル−ブタジエンゴム、ブチルゴム、ポリブタジエンゴム、アクリル酸エステルゴム、ウレタンゴム、シリコンゴムなど）、ウレタン樹脂、ナイロン６、ナイロン６・６等のポリアミド樹脂、ポリエチレンテレフタレート、ポリブチレンテレフタレート等のポリエステル樹脂、ポリエチレン、ポリプロピレン等のポリオレフィン樹脂、ポリエーテルスルホン、ポリエーテルイミド、ポリカーボネート、ポリエーテルケトン等が挙げられる。熱硬化性樹脂としては、不飽和ポリエステル樹脂、ビニルエステル樹脂、エポキシ樹脂、フェノール樹脂、ビスマレイミド樹脂等が挙げられる。
含浸させる樹脂量としては、編物重量の５〜９０重量％の範囲であることが好ましく、さらに好ましくは２０〜８０重量％であることが望ましい。
【実施例】
【００２４】
本発明を、下記の実施例などにより更に詳しく説明するが、それら実施例などは本発明の範囲を何ら限定するものではない。
実施例の説明中に用いられる各測定値の測定方法は次の通りである。
（１）極限粘度
極限粘度［η］は、次の定義式に基づいて求めた。
［η］＝ｌｉｍ（Ｔ−ｔ）／（ｔ・Ｃ）          単位：ｄｌ／ｇ
Ｃ→０
定義式中のｔ及びＴは、純度９８％以上のヘキサフルオロイソプロパノール及び該ヘキサフルオロイソプロパノールに溶解したポリケトンの希釈溶液の２５℃での粘度管の流過時間である。また、Ｃは上記１００ｍｌ中のグラム単位による溶質重量値である。
（２）強度、伸度、弾性率
ＪＩＳ−Ｌ−１０１３に準じて測定した。
（３）耐切創性
２０ｃｍ×２０ｃｍにカットした編物を机に置き、その下に半紙を置いて、編物の４つの端を固定した。その上から２００ｇの加重でカミソリ刃を押しつけウェール方向、及びコース方向へ５ｃｍなぞった。実験後の半紙の状態により、以下のような判定を行った。数値が大きいほど、耐切創性は優れるとした（５回の実験の平均値で判断した）。
１：穴の最も長い距離の部分の合計が１０ｍｍより大きい
２：穴の最も長い距離の部分の合計が５ｍｍより大きく１０ｍｍ以下
３：穴の最も長い距離の部分の合計が３ｍｍより大きく５ｍｍ以下
４：穴の最も長い距離の部分の合計が０より大きく３ｍｍ以下
５：半紙の穴なし
【００２５】
（４）耐溶剤性
編物の耐酸性、耐アルカリ性、耐湿熱性は、各々８０℃、１０％硫酸水溶液で１０時間、８０℃、５％水酸化ナトリウム水溶液で１０時間、２００℃蒸気下で２時間、処理した後、上記（３）の耐切創性を評価し、その値をもって耐溶剤性とした。
（５）耐久性
耐久性は、編物に長い時間、圧縮や伸張が繰り返され、繊維のダメージが耐切創性に及ぼす悪影響を評価すべきである。そこで、加速試験として、以下の評価を耐久性の試験とした。
ミキサー（内径：約１５ｃｍ、深さ３０ｃｍ）の中に８０℃のお湯ともに編物を入れて、６０分間、３００ｒｐｍで撹拌した。得られた織物の上記（３）の耐切創性を評価し、その値をもって耐久性とした。
【００２６】
［実施例１〜４］
塩濃度６２重量％の塩化カルシウム、塩化亜鉛と塩化リチウムの混合塩（塩化カルシウム／塩化亜鉛／塩化リチウムの重量比は４８．４／３５．５／１６．１）水溶液に、極限粘度５．５ｄｌ／ｇのポリ（１−オキソトリメチレン）を７．５重量％となるように３０℃で混合し、１．３ｋＰａまで減圧した。泡の発生が無くなった後減圧のまま密閉し、これを８５℃で２時間攪拌することにより均一で透明なポリケトン溶液を得た（相分離温度は４７℃である）。得られたポリケトン溶液を２０μｍのフィルターを通過させた後、プランジャー型押出機を用いて、８０℃、５ｍ／分の速度で押し出し、エアギャップ長１０ｍｍを通過させ、そのまま２℃の水である凝固浴中を通した後、６ｍ／分の速度でネルソンロールを用いて引き上げた。次いでそのネルソンロール上で水を吹きかけて洗浄し、更に１％の塩酸浴を通して６ｍ／分の速度でネルソンロールを用いて引き上げた後、そのネルソンロール上で水を吹きかけて洗浄し、２２０℃のホットプレート上を通して乾燥後、５．４ｍ／分で巻き取った。この繊維を２２５℃、２４０℃、２５０℃、２５７℃で徐々に温度を高くしながら４段延伸を行った後、仕上げ油剤を付与して巻き取った。この繊維の断面を光学顕微鏡と走査型電子顕微鏡で観察したところ、スキンコア構造を示さず均質な構造であった。
得られたポリケトン繊維は、２５０ｄｔｅｘ／２４０フィラメントであり、強度は１７．６ｃＮ／ｄｔｅｘ、伸度は５％、弾性率は３８０ｃＮ／ｄｔｅｘであった。
こうして得られたポリケトン繊維を用い、編機を用いて表１に示す組織を作成し、評価を実施した。これらの編物は、高度な耐切創防止性、耐溶剤性、耐久性を示す。
【００２７】
［実施例５］
仮撚糸は、実施例１のポリケトン繊維を三菱工業社製：ＬＳ−２仮撚加工機（ピン仮撚機）を用い、スピンドル回転数２８０００００ｒｐｍで、第一ヒーター、第二ヒーター共２１０℃、オーバーフィード率１０％で仮撚した。
得られた仮撚糸は、強度は１２．３ｃＮ／ｄｔｅｘ、伸度は６％、弾性率は３５０ｃＮ／ｄｔｅｘであった。
こうして得られた仮撚糸を用いて実施例１と同様に表１に示す組織を作成し、評価を実施した。この編物は、高度な耐切創防止性、耐溶剤性、耐久性を示した。
［実施例６］
撚糸はリング撚糸機を用い、２００Ｔ／ｍの撚糸を施した。得られた撚糸は、強度は１２．８ｃＮ／ｄｔｅｘ、伸度は６％、弾性率は３４５ｃＮ／ｄｔｅｘであった。
こうして得られた撚糸を用いて実施例１と同様に表１に示す組織を作成し、評価を実施した。この編物は、高度な耐切創防止性、耐溶剤性、耐久性を示した。
【００２８】
［実施例７］
実施例１の繊維を１００℃押し込み加工し、５０ｍｍにカットして、クリンプ数が１０個／２．５４ｃｍのステープルを作成した。このステープルを撚り係数１００として２０／１の紡績糸を作成した。
こうして得られた撚糸を用いて実施例１と同様に表１に示す組織を作成し、評価を実施した。この編物は、高度な耐切創防止性、耐溶剤性、耐久性を示した。
［比較例１］
ポリ（ｐ−フェニレンテレフタルアミド）（アラミド繊維、強度２０ｃＮ／ｄｔｅｘ，伸度５％、弾性率５８０ｃＮ／ｄｔｅｘ）を用いて、実施例１を繰り返した。
耐溶剤性、耐久性は本発明の編物に対して、劣るものであった。
【００２９】
［比較例２］
ポリ（ｐ−フェニレンテレフタルアミド）（アラミド繊維、強度２０ｃＮ／ｄｔｅｘ，伸度５％、弾性率５８０ｃＮ／ｄｔｅｘ）を用いて、実施例７を繰り返した。
耐溶剤性、耐久性は本発明の編物に対して、劣るものであった。
［実施例８］
実施例７の紡績糸を用い、実施例７と同様にして軍手編機で軍手を作成した。得られた軍手をアクリロニトリル−ブタジエンラバーラテックス（日本ゼオン社製、Ｌｘ５５０）１００部、Ｇ１５（花王社製、乳化剤）０．２重量部、コロイド硫黄１．５重量部、ジチオカルバメート０．５重量部からなるラテックスに浸漬し、１３０℃、４０分間の処理で架橋させた。耐切創性、耐溶剤性はいずれも５であり、使用感、握り性も良好なものであった。
ゴム処理をしない軍手は、実施例７の特性を有していた。
［実施例９］
実施例７の紡績糸を用い、実施例７と同様にして靴下編機で靴下を作成した。得られた実施例７の特性を有していた。
【００３０】
【表１】
2007113122.tif 000003
【産業上の利用可能性】
【００３１】
本発明編物は、強力が高く、人、動物やものを低温から１００℃程度までの高度な耐切創防止性、耐溶剤性、耐久性を有する編物であり、該編物は、耐切創手袋、靴下、衣料、テント、ベルト、ケーブル、ホースなどに使用することができる。